(57)【特許請求の範囲】
【請求項１】
被塗物を電着塗料溶液に浸漬させて前記被塗物の表面に塗膜を形成する電着処理ゾーンと、前記電着処理ゾーンで表面に塗膜を形成した前記被塗物を洗浄する複数の水洗処理工程部を備える水洗処理ゾーンと、前記水洗処理ゾーンで洗浄した前記被塗物を加熱して前記被塗物の塗膜を硬化乾燥させる焼付乾燥処理ゾーンと、を備える電着塗装システムであって、
前記水洗処理ゾーンは、少なくとも、前記水洗処理工程部として、前記被塗物を温水に浸漬させて洗浄する温水浸漬槽と、前記温水浸漬槽の次の前記水洗処理工程部として設けた、前記被塗物における鋼板合わせ面部に温水を吹き付ける温水吹付部と、を備え、
前記温水吹付部には、前記温水吹付部に通過させる前記被塗物の搬送過程で前記鋼板合わせ面部に向けて温水を噴出する複数の吹付口が、それら吹付口からの温水の吹き付けにより前記鋼板合わせ面部の表面温度が保たれる間隔で、前記被塗物の搬送方向に並べて配置され、
特定の前記鋼板合わせ面部が前記被塗物の搬送方向に対して傾斜する姿勢であるのに対して、前記特定の鋼板合わせ面部に向けて温水を噴出する前記吹付口は、前記特定の鋼板合わせ面部の傾斜姿勢に沿わせる傾斜配列で、前記被塗物の搬送方向に並べて配置され、
前記温水吹付部には、前記特定の鋼板合わせ面部に向けて温水を噴出する前記吹付口の前記傾斜配列群が、前記被塗物の搬送方向に並べて複数群設けられている電着塗装システム。
【請求項２】
前記水洗処理ゾーンは、電着塗料溶液を限外濾過して得たＵＦ水を含有する洗浄水で水洗を行うＵＦ水洗処理ゾーンと、前記ＵＦ水洗処理ゾーンの下流側であって、前記温水浸漬槽と前記温水吹付部とから構成される純水で水洗を行う純水洗処理ゾーンと、を備え、
前記純水洗処理ゾーンは、さらに、前記温水浸漬槽の上流側に、前記被塗物を常温の純水に浸漬させて洗浄する純水浸漬槽を備える請求項１に記載の電着塗装システム。
【請求項３】
前記ＵＦ水洗処理ゾーンにおける最終の前記水洗処理工程部と前記純水浸漬槽との間、及び／又は、前記純水浸漬槽と前記温水浸漬槽との間に、前記被塗物から洗浄水を所定時間滴下させる滴下エリアを備える請求項２に記載の電着塗装システム。
【請求項４】
前記水洗処理ゾーンは、電着塗料溶液を限外濾過して得たＵＦ水を含有する洗浄水で水洗を行うＵＦ水洗処理ゾーンと、前記ＵＦ水洗処理ゾーンの下流側であって、前記温水浸漬槽と前記温水吹付部とから構成される純水で水洗を行う純水洗処理ゾーンと、を備え、
前記ＵＦ水洗処理ゾーンにおける最終の前記水洗処理工程部と前記温水浸漬槽との間に、前記被塗物から洗浄水を所定時間滴下させる滴下エリアを備える請求項１に記載の電着塗装システム。
【請求項５】
前記温水浸漬槽中の温水を振動させる振動発生手段を備える請求項１〜４のいずれか１項に記載の電着塗装システム。
【請求項６】
被塗物を電着塗料溶液に浸漬させて前記被塗物の表面に塗膜を形成する電着処理工程と、前記電着処理工程で表面に塗膜を形成した前記被塗物を複数の工程で段階的に洗浄する水洗処理工程と、前記水洗処理工程で洗浄した前記被塗物を加熱して前記被塗物の塗膜を硬化乾燥させる焼付乾燥処理工程と、を実行する電着塗装方法であって、
前記水洗処理工程では、少なくとも、前記被塗物を温水に浸漬させて洗浄する温水浸漬工程と、前記温水浸漬工程の次の工程として、前記被塗物における鋼板合わせ面部に温水を吹き付ける温水吹付工程とを実行し、
前記温水吹付工程には、前記温水吹付工程での前記被塗物の搬送過程で前記鋼板合わせ面部に向けて温水を噴出する複数の吹付口を、それら吹付口からの温水の吹き付けにより前記鋼板合わせ面部の表面温度が保たれる間隔で、前記被塗物の搬送方向に並べて配置しておき、
特定の前記鋼板合わせ面部が前記被塗物の搬送方向に対して傾斜する姿勢であるのに対して、前記特定の鋼板合わせ面部に向けて温水を噴出する前記吹付口は、前記特定の鋼板合わせ面部の傾斜姿勢に沿わせる傾斜配列で、前記被塗物の搬送方向に並べて配置しておき、
前記温水吹付工程には、前記特定の鋼板合わせ面部に向けて温水を噴出する前記吹付口の前記傾斜配列群を、前記被塗物の搬送方向に並べて複数群設けておく電着塗装方法。
【発明の詳細な説明】
【技術分野】
【０００１】
本発明は、被塗物を電着塗料溶液に浸漬させて前記被塗物の表面に塗膜を形成する電着処理ゾーンと、前記電着処理ゾーンで表面に塗膜を形成した前記被塗物を洗浄水により洗浄する複数の水洗処理工程部を備える水洗処理ゾーンと、前記水洗処理ゾーンで洗浄水により洗浄した前記被塗物を加熱して前記被塗物の塗膜を硬化乾燥させる焼付乾燥処理ゾーンと、を備える電着塗装システム、又は、被塗物を電着塗料溶液に浸漬させて前記被塗物の表面に塗膜を形成する電着処理工程と、前記電着処理工程で表面に塗膜を形成した前記被塗物を洗浄水により洗浄する複数の工程で段階的に前記被塗物を洗浄する水洗処理工程と、前記水洗処理工程で洗浄水により洗浄した前記被塗物を加熱して前記被塗物の塗膜を硬化乾燥させる焼付乾燥処理工程と、を実行する電着塗装方法に関する。
【背景技術】
【０００２】
この種の電着塗装システムでは、例えば、自動車ボディの場合ではドアの袋部などの鋼板合わせ面部に、電着処理において電着塗料溶液が浸入することとなる。そして、この浸入した電着塗料溶液は、それに続く水洗処理において洗い流そうとしても、鋼板合わせ面部は洗浄水で処理しにくい構造や配置であるため、完全には洗い流しにくい。このため、水洗処理後の被塗物における鋼板合わせ面部は、浸入電着塗料溶液と浸入洗浄水との混合で生じた浸入電着水溶液が残存した状態となり易い。
【０００３】
そして、この状態の被塗物に焼付乾燥処理を施すと、被塗物加熱に伴い鋼板合わせ面部から浸入電着水溶液が噴出的に流出する二次タレ現象が発生する虞がある。この二次タレ現象により、被塗物表面に流出した電着水溶液中の固形分が被塗物表面の塗膜上に付着するため、塗装の仕上がり品質が低下する問題があった。
【０００４】
このような問題に対し、例えば、特開平１１−１３１２９１号公報（特許文献１）では、水洗処理後に、被塗物を乾燥炉により加温するプレヒート工程と、鋼板合わせ面部に温水を吹き付ける吹付工程を行う電着塗装方法が開示されている。つまり、特許文献１では、被塗物表面温度を高く保つと電着水溶液の表面張力・粘性率が下がって鋼板合わせ面部からでも電着水溶液が滴下しやすくなる現象を利用して、プレヒート工程により被塗物表面温度を上げて電着水溶液の表面張力を下げる。そして、その後の吹付工程における温水吹き付けにより、被塗物表面温度の低下を防ぎながら電着水溶液の表面張力・粘性率が下がった状態で鋼板合わせ面部における浸入電着水溶液を滴下・排出する。
【先行技術文献】
【特許文献】
【０００５】
【特許文献１】特開平１１−１３１２９１号公報
【発明の概要】
【発明が解決しようとする課題】
【０００６】
しかし、特許文献１の方法では、洗浄処理を行う洗浄処理ゾーンに、プレヒート工程を行う乾燥炉と、吹付工程を行うスプレー部とを設ける必要があり、ライン長が長くなる問題があった。また、乾燥炉を用いて被塗物表面温度を上げようとしても、被塗物表面に残留する洗浄水の気化熱で熱が吸収され、その温度上昇を効率的に行い難い問題があった。そして、特許文献１の方法では、プレヒート工程における被塗物の温度上昇率を上げたとしても、温度上昇率を上げるほど、かえって二次タレ現象の防止効果が下がることが記載されており、短時間で温度上昇させることは問題となっていた。このように、特許文献１の方法では、ライン長が長くなる点、短時間で効率的に被塗物表面温度を昇温しがたい点で問題があった。
【０００７】
この実情に鑑み、本発明の主たる課題は、二次タレ現象を抑止しながら、システムのライン長を短くするとともに、効率的に被塗物表面温度を昇温させる点にある。
【課題を解決するための手段】
【０００８】
本発明の第１特徴構成は電着塗装システムに係り、その特徴は、
被塗物を電着塗料溶液に浸漬させて前記被塗物の表面に塗膜を形成する電着処理ゾーンと、前記電着処理ゾーンで表面に塗膜を形成した前記被塗物を洗浄する複数の水洗処理工程部を備える水洗処理ゾーンと、前記水洗処理ゾーンで洗浄した前記被塗物を加熱して前記被塗物の塗膜を硬化乾燥させる焼付乾燥処理ゾーンと、を備える電着塗装システムであって、
前記水洗処理ゾーンは、少なくとも、前記水洗処理工程部として、前記被塗物を温水に浸漬させて洗浄する温水浸漬槽と、前記温水浸漬槽の次の前記水洗処理工程部として設けた、前記被塗物における鋼板合わせ面部に温水を吹き付ける温水吹付部と、を備え、
前記温水吹付部には、前記温水吹付部に通過させる前記被塗物の搬送過程で前記鋼板合わせ面部に向けて温水を噴出する複数の吹付口が、それら吹付口からの温水の吹き付けにより前記鋼板合わせ面部の表面温度が保たれる間隔で、前記被塗物の搬送方向に並べて配置され、
特定の前記鋼板合わせ面部が前記被塗物の搬送方向に対して傾斜する姿勢であるのに対して、前記特定の鋼板合わせ面部に向けて温水を噴出する前記吹付口は、前記特定の鋼板合わせ面部の傾斜姿勢に沿わせる傾斜配列で、前記被塗物の搬送方向に並べて配置され、
前記温水吹付部には、前記特定の鋼板合わせ面部に向けて温水を噴出する前記吹付口の前記傾斜配列群が、前記被塗物の搬送方向に並べて複数群設けられている点にある。
【０００９】
この構成によれば、温水浸漬槽において、被塗物を温水に浸漬させて洗浄するとともに、プレヒート工程に相当するものとして温水により被塗物表面温度を昇温させる。そして、温水浸漬槽において被塗物表面温度を上昇させた後、温水吹付部により被塗物表面温度の低下を防ぎ、これにより電着水溶液の表面張力・粘性率が下がった状態で鋼板合わせ面部における浸入電着水溶液を効率的に滴下・排出させることができる。したがって、二次タレ現象を効果的に抑止することができる。
【００１０】
そして、この構成では、水洗処理ゾーンにおける温水浸漬槽により、被塗物の洗浄に加えてプレヒート工程を行う、即ち、温水浸漬槽が水洗処理工程とプレヒート工程との両者を行うから、特許文献１のように水洗処理工程とプレヒート工程とを別で行うため水洗処理ゾーンとは別に乾燥炉を設けるのに比べ、ライン長を短くすることができる。さらに、乾燥炉を省くことで装置コストの低減も達成できる。また、温水浸漬槽によれば、雰囲気温度による加温よりも熱伝達効率の高い温水による加温を行え、且つ、乾燥炉のように洗浄水の気化熱で熱が吸収されることもないため、短時間で効率的に被塗物表面温度を昇温させることができる。
また、上記構成によれば、特定の前記鋼板合わせ面部（例えば、後述する実施形態で示すドア袋部Ｗａなど）が被塗物の搬送方向に対して傾斜する姿勢であるのに対して、その特定の鋼板合わせ面部に向けて温水を噴出する吹付口が、特定の鋼板合わせ面部の傾斜姿勢に沿わせる傾斜配列で、被塗物の搬送方向に並べて配置されるとともに、
温水吹付部には、その特定の鋼板合わせ面部に向けて温水を噴出する吹付口の上記傾斜配列群が、被塗物の搬送方向に並べて複数群設けられるから、その特定の鋼板合わせ面部にも温水を確度高く効果的に吹き付けることができ、これにより、特定の鋼板合わせ面部における侵入電着水溶液も一層効果的に排出させることができて、二次タレ現象の発生を一層効果的に抑止することができる。
【００１１】
したがって、二次タレ現象を抑止しながら、システムのライン長を短くするとともに、効率的に被塗物表面温度を昇温させることができる。
【００１２】
本発明の第２特徴構成は、第１特徴構成の実施に好適な実施形態を特定するものであり、その特徴は、
前記水洗処理ゾーンは、電着塗料溶液を限外濾過して得たＵＦ水を含有する洗浄水で水洗を行うＵＦ水洗処理ゾーンと、前記ＵＦ水洗処理ゾーンの下流側であって、前記温水浸漬槽と前記温水吹付部とから構成される純水で水洗を行う純水洗処理ゾーンと、を備え、
前記純水洗処理ゾーンは、さらに、前記温水浸漬槽の上流側に、前記被塗物を常温の純水に浸漬させて洗浄する純水浸漬槽を備える点にある。
【００１３】
つまり、水洗処理工程として、電着塗料溶液を限外濾過（Ｕｌｔｒａｆｉｌｔｒａｔｉｏｎ、以下「ＵＦ」と略称する）して得たＵＦ水を含有する洗浄水で水洗を行うＵＦ水洗処理ゾーンにおける水洗処理と、その下流側の純水洗処理ゾーンにおける水洗処理とが行われることがあるが、従来、純水洗処理ゾーンは、スペースやコストを抑えるため、１の純水浸漬槽のみで構成されていた。これに対し、この構成では、純水浸漬槽と温水浸漬槽との２段階で純水による洗浄を行うようにし、鋼板合わせ面部における浸入電着水溶液に対する洗浄効果を高めてある。これにより、二次タレ現象を一層効果的に抑止することができる。また、純水浸漬槽を設けることで、ある程度ライン長が長くなり装置コストが増加しても、従来の方法で必要であった乾燥炉を省くことにより、ライン長を短くするとともに装置コストを低減してあるから、全体としてはシステムのライン長を短くでき、且つ、装置コストを低減できる。
【００１４】
本発明の第３特徴構成は、第２特徴構成の実施に好適な実施形態を特定するものであり、その特徴は、
前記ＵＦ水洗処理ゾーンにおける最終の前記水洗処理工程部と前記純水浸漬槽との間、及び／又は、前記純水浸漬槽と前記温水浸漬槽との間に、前記被塗物から洗浄水を所定時間滴下させる滴下エリアを備える点にある。
【００１５】
この構成によれば、ＵＦ水洗処理ゾーンにおける最終の水洗処理工程部と純水浸漬槽との間と、純水浸漬槽と温水浸漬槽との間とに滴下エリアを設けることにより、鋼板合わせ面部からの浸入電着水溶液の滴下を促すことができる。これにより、二次タレ現象を一層効果的に抑止することができる。また、ＵＦ水洗処理ゾーンにおける最終の水洗処理工程部と純水浸漬槽との間に滴下エリアを設けて、該滴下エリアで滴下した浸入電着水溶液含有の洗浄水を回収することにより、いわゆるＵＦ装置における電着塗料溶液の回収効率を高めることができる。
【００１６】
本発明の第４特徴構成は、第１特徴構成の実施に好適な実施形態を特定するものであり、その特徴は、
前記水洗処理ゾーンは、電着塗料溶液を限外濾過して得たＵＦ水を含有する洗浄水で水洗を行うＵＦ水洗処理ゾーンと、前記ＵＦ水洗処理ゾーンの下流側であって、前記温水浸漬槽と前記温水吹付部とから構成される純水で水洗を行う純水洗処理ゾーンと、を備え、
前記ＵＦ水洗処理ゾーンにおける最終の前記水洗処理工程部と前記温水浸漬槽との間に、前記被塗物から洗浄水を所定時間滴下させる滴下エリアを備える点にある。
【００１７】
この構成によれば、ＵＦ水洗処理ゾーンにおける最終の水洗処理工程部と温水浸漬槽との間とに滴下エリアを設けることにより、鋼板合わせ面部からの浸入電着水溶液の滴下を促すことができる。これにより、二次タレ現象を一層効果的に抑止することができる。また、該滴下エリアで滴下した浸入電着水溶液含有の洗浄水を回収することにより、いわゆるＵＦ装置における電着塗料溶液の回収効率を高めることができる。
【００１８】
なお、第１〜第４特徴構成の実施において、温水吹付部には、温水を噴出させる吹付口が鋼板合わせ面部に向いた複数の吹付部が、被塗物の進行方向に並べて配置されるのが望ましい。
【００１９】
即ち、被塗物の進行方向に密に並べた吹付部によって、被塗物を温水吹付部に通過させながら確度高く鋼板合わせ面部に温水を吹き付けることができて、被塗物を連続して搬送しながら、的確に被塗物表面温度の低下を防ぐことができ、これにより、鋼板合わせ面部における浸入電着水溶液を一層効率的に滴下・排出させることができて、二次タレ現象を一層効果的に抑止することができる。
【００２０】
本発明の第５特徴構成は、第１〜第４特徴構成の実施に好適な実施形態を特定するものであり、その特徴は、
前記温水浸漬槽中の温水を振動させる振動発生手段を備える点にある。
【００２１】
この構成によれば、被塗物を振動させることにより鋼板合わせ面部からの浸入電着水溶液の滴下・排出を一層効率的に行うことができる。したがって、二次タレ現象を一層効果的に抑止することができる。
【００２２】
本発明の第６特徴構成は電着塗装方法に係り、その特徴は、
被塗物を電着塗料溶液に浸漬させて前記被塗物の表面に塗膜を形成する電着処理工程と、前記電着処理工程で表面に塗膜を形成した前記被塗物を複数の工程で段階的に洗浄する水洗処理工程と、前記水洗処理工程で洗浄した前記被塗物を加熱して前記被塗物の塗膜を硬化乾燥させる焼付乾燥処理工程と、を実行する電着塗装方法であって、
前記水洗処理工程では、少なくとも、前記被塗物を温水に浸漬させて洗浄する温水浸漬工程と、前記温水浸漬工程の次の工程として、前記被塗物における鋼板合わせ面部に温水を吹き付ける温水吹付工程とを実行し、
前記温水吹付工程には、前記温水吹付工程での前記被塗物の搬送過程で前記鋼板合わせ面部に向けて温水を噴出する複数の吹付口を、それら吹付口からの温水の吹き付けにより前記鋼板合わせ面部の表面温度が保たれる間隔で、前記被塗物の搬送方向に並べて配置しておき、
特定の前記鋼板合わせ面部が前記被塗物の搬送方向に対して傾斜する姿勢であるのに対して、前記特定の鋼板合わせ面部に向けて温水を噴出する前記吹付口は、前記特定の鋼板合わせ面部の傾斜姿勢に沿わせる傾斜配列で、前記被塗物の搬送方向に並べて配置しておき、
前記温水吹付工程には、前記特定の鋼板合わせ面部に向けて温水を噴出する前記吹付口の前記傾斜配列群を、前記被塗物の搬送方向に並べて複数群設けておく点にある。
【００２３】
この構成によれば、第１特徴構成の電着塗装システムを好適に実施することができ、第１特徴構成の電着塗装システムを実施することで得られる作用効果を好適に得ることができる。
【図面の簡単な説明】
【００２４】
【図１】第１実施形態における電着塗装システムの概略構成図
【図２】被塗物表面温度と電着水溶液の動粘度との関係を示す図
【図３】温水吹付部の斜視図
【図４】温水吹付部の斜視図
【図５】第２実施形態における電着塗装システムの概略構成図
【発明を実施するための形態】
【００２５】
〔第１実施形態〕
本発明に係る電着塗装システム及び電着塗装方法の第１の実施形態について、図面を参照して説明する。図１は本実施形態に係る電着塗装システム１の概略構成図であり、電着処理ゾーン１０と水洗処理ゾーン２０と焼付乾燥処理ゾーン３０とから構成される。電着塗装システム１では、適当な治具（ハンガー受具など）により被塗物（本実施形態では自動車ボディ）Ｗを保持してコンベアなどを用いて搬送する搬送手段Ｃにより、電着処理ゾーン１０から焼付乾燥処理ゾーン３０に向かって被塗物Ｗを搬送させる。そして、被塗物Ｗを搬送させながら、被塗物Ｗが各処理ゾーン１０，２０，３０を通過する間に被塗物Ｗに種々の処理を行う。以下、上流側・下流側というときは被塗物の進行方向Ｐにおける上流側・下流側を意味する。また、図１はあくまでも概略図であり、各部の長さ（浸漬槽の長さ等）は実際の寸法で表現されておらず、これに限定されるものではない。
【００２６】
電着処理ゾーン１０は電着塗料溶液Ｓ１を貯留する電着処理槽１１を有する。電着処理ゾーン１０では、被塗物Ｗを電着処理槽１１に貯留した電着塗料溶液Ｓ１に浸漬させて被塗物Ｗの表面に塗膜を形成する電着処理工程を行う。
【００２７】
水洗処理ゾーン２０は複数の水洗処理行程部２１〜２４を備える。そして、水洗処理ゾーン２０では、各水洗処理行程部２１〜２４において、電着処理ゾーン１０で表面に塗膜を形成した被塗物Ｗを洗浄水Ｓ２〜Ｓ４により洗浄する水洗処理工程を行う。
【００２８】
焼付乾燥処理ゾーン３０は焼付乾燥炉３１を有する。そして、水洗処理ゾーン２０で洗浄水により洗浄した被塗物１を炉内で１００℃以上の焼付温度に加熱することで被塗物１の塗膜を硬化乾燥させる焼付乾燥処理工程を行う。
【００２９】
以下では、水洗処理ゾーン２０において重点的に説明する。まず、各水洗処理行程部について説明すると、２１（２１Ａ〜２１Ｃ）は電着塗料溶液Ｓ１を限外濾過（Ｕｌｔｒａｆｉｌｔｒａｔｉｏｎ、以下「ＵＦ」と略称する場合がある）して得たＵＦ水Ｓ２を含有する洗浄水で水洗を行うＵＦ水浸漬槽である。また、ＵＦ水浸漬槽２１Ａ〜２１Ｃの下流側において、２２は被塗物Ｗを常温の純水Ｓ３に浸漬させて洗浄する純水浸漬槽であり、２３は被塗物Ｗを温水Ｓ４に浸漬させて洗浄する温水浸漬槽である（なお、以下では、基本的には、常温の純水を特に純水Ｓ３と称し、温水も純水に含まれるが以下では単に温水Ｓ４とする。なお、Ｓ３とＳ４とについてまとめて言及する場合は純水と呼ぶ）。２４は、吹付ノズルにより被塗物Ｗにおける鋼板合わせ面部Ｗａに温水Ｓ４を吹き付ける温水吹付部である。このように、水洗処理ゾーン２０は、ＵＦ水浸漬槽２１Ａ〜２１Ｃから構成される、電着塗料溶液Ｓ１を限外濾過して得たＵＦ水Ｓ２を含有する洗浄水（以下では、簡単のため、ＵＦ水Ｓ２を含有する洗浄水を単にＵＦ水Ｓ２と称する場合がある）で水洗を行うＵＦ水洗処理ゾーン２０Ａと、ＵＦ水洗処理ゾーン２０Ａの下流側であって、純水浸漬槽２２と温水浸漬槽２３と温水吹付部２４とから構成される純水Ｓ３，Ｓ４で水洗を行う純水洗処理ゾーン２０Ｂとからなる。
【００３０】
まず、ＵＦ水洗処理ゾーン２０Ａについて説明する。限外濾過（ＵＦ）とは、孔径が極めて小さい限外濾過膜（ＵＦ膜）を用いた濾過であり、電着塗料溶液Ｓ１に適用することで、塗料成分のみをＵＦ膜で捕捉でき、ＵＦ膜を通過した溶液は塗料成分の含有率が極めて低い溶液となる（以下ではこの溶液をＵＦ水Ｓ２と称する）。また、ＵＦ膜を通過せずに戻される溶液は、ＵＦ膜に塗料成分が捕捉されることにより、塗料成分が濃縮された濃縮電着塗料溶液Ｓ１´となる。本実施形態では、この限外濾過を行うＵＦ装置２５を用いて、電着処理槽１１への浸漬に伴い被塗物ＷがＵＦ水洗処理ゾーン２０Ａまで持ち出す電着塗料溶液Ｓ１を電着処理槽１１に回収するとともに、本システム１の系外に持ち出される電着塗料溶液Ｓ１の量を低減してある。
【００３１】
具体的には、ポンプなどにより電着処理槽１１からＵＦ装置２５まで電着塗料溶液Ｓ１を送る。そして、ＵＦ装置２５において得たＵＦ水Ｓ２をＵＦ水浸漬槽２１Ａ〜２１Ｃのうち最下流のＵＦ水浸漬槽２１Ｃに送る。そして、ＵＦ水浸漬槽２１Ｃにて水洗処理が行われ被塗物Ｗから持ち出された塗料成分を回収したＵＦ水Ｓ２は、ＵＦ水浸漬槽２１Ｃの上流側のＵＦ水浸漬槽２１Ｂに送られる。さらに、ＵＦ水浸漬槽２１Ｂにて水洗処理が行われ被塗物Ｗから持ち出された塗料成分を回収したＵＦ水Ｓ２は、ＵＦ水浸漬槽２１Ｂの上流側のＵＦ水浸漬槽２１Ａに送られる。最後に、ＵＦ水浸漬槽２１Ａにて水洗処理が行われ被塗物Ｗから持ち出された塗料成分を回収したＵＦ水Ｓ２は、電着処理槽１１に送られる。
【００３２】
このようにして、ＵＦ水浸漬槽２１Ｃに送られたＵＦ水Ｓ２は、ＵＦ水浸漬槽２１ＣからＵＦ水浸漬槽２１Ａに送られるにつれて順次塗料成分を回収し、最終的に電着処理槽１１に返される。これにより、被塗物ＷがＵＦ水洗処理ゾーン２０Ａまで持ち出す電着塗料溶液Ｓ１を電着処理槽１１に回収するとともに、本システム１の系外に持ち出される電着塗料溶液Ｓ１の量を低減してある。なお、ＵＦ装置２５でＵＦ膜を通過せずに塗料成分が濃縮された濃縮電着塗料溶液Ｓ１´は電着処理槽１１に戻される。濃縮電着塗料溶液Ｓ１´とＵＦ水浸漬槽２１ＡからのＵＦ水Ｓ２が電着処理槽１１に戻されるから、結果的に電着処理槽１１における電着塗料溶液Ｓ１の塗料成分の濃度は略一定に保たれる。
【００３３】
次に、純水洗処理ゾーン２０Ｂについて説明する。ＵＦ水洗処理ゾーン２０Ａにおいて水洗処理を行った後は、純水浸漬槽で１度洗浄を行うのみで、その後焼付乾燥処理を行うことが通常である。しかし、被塗物Ｗの鋼板合わせ面部Ｗａは洗浄水で処理しにくい構造や配置である。そのため、鋼板合わせ面部Ｗａには、電着処理槽１１での電着処理ゾーンで電着塗料溶液Ｓ１が浸入し、さらに、その後の水洗処理において洗浄水（ＵＦ水Ｓ２）が浸入し、その結果、浸入電着塗料溶液Ｓ１と浸入洗浄水Ｓ２との混合で生じた浸入電着水溶液が残存した状態となり易い。そこで、本実施形態における純水洗処理ゾーン２０Ｂでは、純水浸漬槽２２と温水浸漬槽２３と温水吹付部２４の３つの水洗処理行程部を備え、これらで順次洗浄処理を行うことで、鋼板合わせ面部Ｗａに残存する浸入電着水溶液を効率的に滴下・排出させる。これについて以下に説明する。
【００３４】
まず、浸漬槽を純水浸漬槽２２と温水浸漬槽２３との２つ設けて、２段階で洗浄を行うことで、鋼板合わせ面部Ｗａにおける浸入電着水溶液に対する洗浄効果を高めてある。
【００３５】
さらに、被塗物表面温度を高く保つと電着水溶液の表面張力・粘性率が下がって鋼板合わせ面部Ｗａからでも電着水溶液が滴下しやすくなる現象を利用するため、温水浸漬槽２３とその後の温水吹付部２４とを採用している。例えば、被塗物表面温度と電着水溶液の粘性率（動粘度）との関係を図２に示すと、被塗物表面温度の表面温度が上がるほど電着水溶液の粘性率（動粘度）が下がることがわかる。そこで、本実施形態における純水洗処理ゾーン２０Ｂでは、洗浄のため被塗物Ｗを温水浸漬槽２３に浸漬させている間、温水Ｓ４からの熱伝達によって、被塗物表面温度を昇温させる。そして、被塗物表面温度が昇温した状態で、被塗物Ｗに温水吹付部２４を通過させて、鋼板合わせ面部Ｗａに温水Ｓ４を吹き付けながら被塗物Ｗを搬送することで、昇温させた被塗物表面温度を維持しながら被塗物Ｗを搬送できる。これにより、温水吹付部２４において、電着水溶液の表面張力・粘性率が下がった状態で鋼板合わせ面部Ｗａにおける浸入電着水溶液を効率的に滴下・排出させることができる。
【００３６】
ここで、温水吹付部２４は、図３，４に示すように、上側吹付部４０と下側吹付部５０とから構成される。上側吹付部４０と下側吹付部５０はそれぞれ、温水Ｓ４を噴出させる吹付口が鋼板合わせ面部Ｗａに向いた複数の吹付部を被塗物Ｗの進行方向Ｐに並べて成る。以下に上側吹付部４０と下側吹付部５０との具体的構成を説明する。
【００３７】
上側吹付部４０は、主として、図４に示すように、温水Ｓ４が管内を流れる被塗物Ｗの進行方向Ｐに沿った一対の配管（吹付部に相当）４１に、被塗物Ｗの側に向かって水平方向に開口する吹付口４２と、吹付口４３ａが鋼板合わせ面部Ｗａとしてのドア袋部Ｗａ２に向いた吹付ノズル（吹付部に相当）４３とが、被塗物Ｗの進行方向Ｐに交互に並んだ状態で設けられている。配管４１はサッシュ部Ｗａ１と同程度の高さとなる位置に配置してあり、このため、水平方向に開口する吹付口４２は鋼板合わせ面部Ｗａとしてのサッシュ部Ｗａ１に向いた状態となる。
【００３８】
また、吹付ノズル４３は、配管４１より下方に位置するドア袋部Ｗａ２に吹付口４３ａが向くように、途中で鉛直下向きに折れ曲がるＬ字状の形状となっている。なお、ドア袋部Ｗａ２は鉛直方向に延びる部分があるが、吹付ノズル４３ａから鉛直下向きに温水Ｓ４がドア袋部Ｗａ２に吹き付けられるので、ドア袋部Ｗａ２のうち鉛直方向に延びる部位に沿って温水Ｓ４が吹き付けられて、ドア袋部Ｗａ２の鉛直方向に延びる部分にも効率よく温水Ｓ４が当てられる。
【００３９】
また、本実施形態では、ドア袋部Ｗａ２は、進行方向Ｐと平行ではなく、進行方向Ｐに対して左右方向（進行方向Ｐと直行する方向のうち、水平方向に沿う方向）に傾斜した状態となっている。このため、吹付ノズル４３は、被塗物Ｗの進行方向Ｐにおける進行向きとは逆側にいくほど、配管４１からの突出長さが短くなるようにしてある。より詳しくは、吹付ノズル４３は、４つ１組の吹付ノズル群が被塗物Ｗの進行方向Ｐに並んだ状態とし、各吹付ノズル群の中で、その吹付ノズル４３が、被塗物Ｗの進行方向Ｐにおける進行向きとは逆側にいくほど、配管４１からの突出長さが短くなるようにしてある。これにより、吹付口４３ａの左右方向における位置がドア袋部Ｗａ２に沿った位置に配置されて、ドア袋部Ｗａ２に温水が効果的に吹き付けられる。
【００４０】
下側吹付部５０は、主として、図３に示すように、被塗物Ｗに対する左右両側に設けられた被塗物Ｗの進行方向Ｐに沿う一対の主配管５１と、一対の主配管５１の間を延びる複数の分岐配管（吹付部に相当）５２とから構成される。主配管５１と分岐配管５２とは被塗物Ｗの下方に位置するように配置されている。複数の分岐配管５２は、互いに平行に、且つ、被塗物Ｗの進行方向Ｐに並んだ状態で設けられている。各分岐配管５２は、一端が一方の主配管５１と連結され、他端が他方の主配管５１と連結されており、被塗物Ｗの進行方向Ｐと直行する方向に延びる。そして、各分岐配管５２には、鉛直上向きを向く吹付口５２ａが、被塗物Ｗの進行方向Ｐと直行する方向に複数並んで設けられている。これにより、各分岐配管５２の吹付口５２ａから、各分岐配管５２より上方に配置される鋼板合わせ面部Ｗａとしてのトランク裏部Ｗａ３とボンネット裏部Ｗａ４とに向かって鉛直上向きに、温水が吹き付けられる。
【００４１】
上側吹付部４０と下側吹付部５０とが以上のように設けられているから、被塗物Ｗが温水吹付部２４を通過している間、各鋼板合わせ面部Ｗａ（サッシュ部Ｗａ１，ドア袋部Ｗａ２，トランク裏部Ｗａ３，及び，ボンネット裏部Ｗａ４）に温水Ｓ４が吹き付けられる。
【００４２】
また、搬送手段Ｃでは搬送に伴い振動が発生するため、搬送手段Ｃが被塗物Ｗを搬送している間に被塗物Ｗには搬送手段Ｃから振動が与えられる。このため、被塗物Ｗが温水吹付部２４を通過している間、被塗物Ｗに与えられる振動・衝撃により、鋼板合わせ面部Ｗａからの浸入電着水溶液の滴下・排出を促進できる。なお、振動を発生させるために、搬送手段Ｃを振動器と接続しても良い。
【００４３】
ここで温水とは常温より温度の高い水を意味し、その温度は特に限定されないが、温水浸漬槽２３における温水Ｓ４の温度、及び、温水吹付部２４で吹き付ける温水Ｓ４の温度は、例えば、５０℃以上が好ましい。３０℃や４０℃でも十分な効果は奏するが、５０℃以上であれば、電着水溶液の表面張力・粘性率の低下と被塗物Ｗに与えられる振動・衝撃とにより、鋼板合わせ面部Ｗａにおける大部分の浸入電着水溶液を滴下・排出することができる。また、図２に示すように、５０℃以上になると、被塗物表面温度の表面温度の上昇に対する電着水溶液の粘性率（動粘度）の低下率が小さくなるため、加温に要するエネルギーコストの兼ね合いから、５０℃が特に好ましい。
【００４４】
被塗物Ｗに温水吹付部２４を通過させる時間は、例えば１分以上とすると好適である。これにより、鋼板合わせ面部Ｗａにおける大部分の浸入電着水溶液を滴下・排出することができる。
【００４５】
また、電着処理槽１１とＵＦ水浸漬槽２１Ａとの間と、各浸漬槽２１，２２，２３の間には、電着処理槽１１又は下流側の浸漬槽２１，２２から持ち出した電着塗料溶液Ｓ１又は洗浄水Ｓ２，Ｓ３を滴下させる滴下エリアＡ（Ａ１〜Ａ５）を設けてある。この滴下エリアＡにより、鋼板合わせ面部Ｗａからの浸入電着水溶液の滴下も行わせる。各滴下エリアＡは、電着処理槽１１又は下流側の浸漬槽２１，２２に向かって下方に傾斜しており、これにより、その滴下エリアＡで滴下した電着塗料溶液Ｓ１又は洗浄水Ｓ２，Ｓ３が、傾斜する滴下エリアＡを流れて電着処理槽１１又は下流側の浸漬槽２１，２２に返される。さらに、各浸漬槽２１，２２，２３の間の滴下エリアＡ２〜Ａ５には、下流側の浸漬槽２１，２２に対応する洗浄水（下流側の浸漬槽がＵＦ水浸漬槽２１である場合はＵＦ水Ｓ２、下流側の浸漬槽が純水浸漬槽２２である場合は純水Ｓ３）で被塗物Ｗを洗浄する洗浄シャワー２６を設けてある。
【００４６】
そして、特に、ＵＦ水浸漬槽２１Ｃと純水浸漬槽２２との間の滴下エリアＡ４と、純水浸漬槽２２と温水浸漬槽２３との間の滴下エリアＡ５とは、そのエリアにおいて被塗物Ｗから洗浄水Ｓ２，Ｓ３の滴下、さらには、鋼板合わせ面部Ｗａからの浸入電着水溶液の滴下を行わせる時間が他の滴下エリアＡ１〜Ａ３よりも長くなるように、他の滴下エリアＡ１〜Ａ３よりも被塗物Ｗの進行方向の長さを長くしてある。具体的には、ＵＦ水浸漬槽２１Ｃと純水浸漬槽２２との間の滴下エリアＡ４と、純水浸漬槽２２と温水浸漬槽２３との間の滴下エリアＡ５とは、そこで滴下を行わせる時間が１．５分以上となるような長さで構成してある。なお、各滴下エリアＡにおいても、被塗物Ｗが温水吹付部２４を通過している間と同様に、搬送手段Ｃを介して被塗物Ｗに振動・衝撃が与えられる。被塗物Ｗに与えられる振動・衝撃により、鋼板合わせ面部Ｗａからの浸入電着水溶液の滴下・排出を促進できる。
【００４７】
最後に、本実施形態における電着塗装システム１により被塗物Ｗに対して行う電着塗装方法を説明する。まず、電着処理ゾーン１０において、被塗物Ｗを電着処理槽１１中の電着塗料溶液Ｓ１に浸漬させて被塗物Ｗの表面に塗膜を形成する電着処理工程を行う。そして、その後、電着処理工程で表面に塗膜を形成した被塗物Ｗを複数の行程で段階的に洗浄する水洗処理工程を行う。具体的には、水洗処理ゾーンにおいて電着処理槽１１を出た被塗物Ｗを、滴下エリアＡ１を通過させてＵＦ水浸漬槽２１Ａに浸漬させる。なお、被塗物Ｗが滴下エリアＡ１を通過している間は、搬送手段Ｃを介して被塗物Ｗに振動・衝撃が与えられる。同様にして、温水浸漬槽２３に至るまで、滴下エリアＡ２〜Ａ５を通過させながら、順次各浸漬槽２１〜２３に被塗物Ｗを浸漬させて洗浄を行う。そして、最後に、被塗物Ｗを温水処理槽２３において温水Ｓ４に浸漬させて洗浄する温水浸漬工程と、温水浸漬工程の次の工程として、被塗物Ｗにおける鋼板合わせ面部Ｗａに温水を吹き付ける温水吹付工程とを実行する。温水吹付部２４において被塗物Ｗの鋼板合わせ部Ｗａに温水Ｓ４が吹き付けられるため、鋼板合わせ部Ｗａについてはその表面温度が高い状態を保ったまま、即ち、電着水溶液の表面張力・粘性率が下がった状態で、被塗物Ｗが温水吹付部２４中を搬送される。そして、被塗物Ｗが温水吹付部２４を通過している間、搬送手段Ｃを介して被塗物Ｗに振動・衝撃が与えられるから、この被塗物Ｗに与えられる振動・衝撃と相俟って、鋼板合わせ部Ｗａから浸入電着水溶液が効率的に滴下・排出される。最後に、水洗処理工程で洗浄した被塗物Ｗを加熱して焼付乾燥炉３１において被塗物の塗膜を硬化乾燥させる焼付乾燥処理工程を実行し、被塗物Ｗに対する電着塗装を完了する。
【００４８】
このように、本実施形態における電着塗装システム１によれば、温水浸漬槽２３において、被塗物Ｗを温水Ｓ４に浸漬させて洗浄するとともに、温水Ｓ４により被塗物表面温度を昇温させる。そして、被塗物表面温度を上昇させた後、温水吹付部２４により被塗物表面温度の低下を防ぎ、これにより電着水溶液の表面張力・粘性率が下がった状態で鋼板合わせ面部Ｗａにおける浸入電着水溶液を効率的に滴下・排出させることができる。これにより、二次タレ現象を効果的に抑止してある。
【００４９】
そして、この構成では、水洗処理ゾーン２０における温水浸漬槽２３が水洗処理と同時に被塗物Ｗの表面温度を昇温させるから、被塗物Ｗの表面温度を昇温させるために温水吹付部２４の前に別途乾燥炉等を設けるのに比べ、ライン長を短くすることができる。さらに、乾燥炉等を省くことで装置コストの低減も達成できる。また、温水浸漬槽２３によれば、雰囲気温度による加温よりも熱伝達効率の高い温水Ｓ４による加温を行え、且つ、乾燥炉のように洗浄水の気化熱で熱が吸収されることもないため、短時間で効率的に被塗物表面温度を昇温させることができる。
【００５０】
つまり、本実施形態における電着塗装システム１によれば、二次タレ現象を抑止しながら、システムのライン長を短くするとともに、効率的に被塗物表面温度を昇温させることができる。
【００５１】
〔第２の実施形態〕
本発明に係る電着塗装システム及び電着塗装方法の第２の実施形態について、図面を参照して説明する。本実施形態では、純水洗処理ゾーン２０Ｂの構成が第１の実施形態とは異なっている。以下、本実施形態に係る電着塗装システム１について、主に第１の実施形態との相違点について説明する。なお、特に明記しない点に関しては、第１の実施形態と同様であり、同一の符号を付して詳細な説明は省略する。
【００５２】
本実施形態に係る電着塗装システム１では、第１の実施形態と異なり、純水洗処理ゾーン２０Ｂには純水浸漬槽２２がなく、純水洗処理ゾーン２０Ｂは温水浸漬槽２３と温水吹付部２４とから構成される。そして、温水浸漬槽２３は、温水浸漬槽中の温水を振動させるエアーアジテーション装置（振動発生手段に相当）２７と接続されている。エアーアジテーション装置２７は温水浸漬槽２３内に圧縮空気を送り込むものであり、圧縮空気を送り込むことにより温水浸漬槽２３中の温水を振動させる。つまり、純水浸漬槽２２をなくし水洗処理工程を１つ減らす代わりに、エアーアジテーション装置２７により温水浸漬槽２３中の温水Ｓ４を振動させて、温水浸漬槽２３における洗浄効果、さらには、純水洗処理ゾーン２０Ｂ全体での洗浄効果を高く保ってある。
【００５３】
また、ＵＦ水浸漬槽２１Ｃと温水浸漬槽２３との間の滴下エリアＡ６は、そこで滴下を行わせる時間が１．５分以上となるような長さで構成してある。なお、滴下エリアＡ６においても、被塗物Ｗが温水吹付部２４を通過している間と同様に、搬送手段Ｃを介して被塗物Ｗに振動・衝撃が与えられる。被塗物Ｗに与えられる振動・衝撃により、鋼板合わせ面部Ｗａからの浸入電着水溶液の滴下・排出を促進できる。
【００５４】
〔その他の実施形態〕
最後に、本発明に係る電着塗装システム及び電着塗装方法のその他の実施形態について説明する。なお、以下のそれぞれの実施形態で開示される構成は、矛盾が生じない限り、他の実施形態で開示される構成と組み合わせて適用することも可能である。
【００５５】
（１）上記の実施形態では、温水吹付部２４が固定式である構成を例として説明した。しかし、本発明の実施形態はこれに限定されない。例えば、被塗物Ｗの進行に追従する形で移動する構成としても良い。また、温水吹付部２４は上記の実施形態の構成に限られず、適宜変更可能である。
【００５６】
（２）上記の第２実施形態では、温水浸漬槽２３に、温水浸漬槽２３中の温水を振動させる振動発生手段の一例としてエアーアジテーション装置２７を用いた構成を例として説明した。しかし、本発明の実施形態はこれに限定されず、温水を振動させる振動発生手段は適宜選択可能である。また、上記の第１実施形態における温水浸漬槽２３に対して振動発生手段を用いても良い。
【００５７】
（３）上記の実施形態では、水洗処理ゾーン２０がＵＦ水洗処理ゾーン２０Ａと純水洗処理ゾーン２０Ｂとを備えた構成を例として説明した。しかし、本発明の実施形態は、少なくとも温水浸漬槽２３とその次の水洗処理行程部として温水吹付部２４とを含むものであれば、特に限定されない。また、温水吹付部２４の後にさらに水洗処理行程部を備えたものであっても良い。
【００５８】
（４）上記の実施形態では、滴下エリアＡにおいて被塗物Ｗを停止させることなく連続的に搬送する構成を例として説明した。しかし、本発明の実施形態はこれに限定されない。例えば、各滴下エリアＡで被塗物Ｗを所定時間停止させる構成としても良い。このとき、ＵＦ水浸漬槽２１Ｃと純水浸漬槽２２との間の滴下エリアＡ４、及び、純水浸漬槽２２と温水浸漬槽２３との間の滴下エリアＡ５、又は、ＵＦ水浸漬槽２１Ｃと温水浸漬槽２３との間の滴下エリアＡ６において、被塗物Ｗを１．５分以上停止させる構成とすれば良い。
【００５９】
（５）その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００６０】
本発明は、例えば自動車ボディなどの被塗物に対し電着塗装を行う装置又は方法に利用することができる。
【符号の説明】
【００６１】
１                     電着塗装システム
１０                   電着処理ゾーン
２０                   水洗処理ゾーン
２０Ａ                 ＵＦ水洗処理ゾーン
２０Ｂ                 純水洗処理ゾーン
２１                   ＵＦ水浸漬槽（水洗処理工程部）
２２                   純水浸漬槽（水洗処理工程部）
２３                   温水浸漬槽（水洗処理工程部）
２４                   温水吹付部（水洗処理工程部）
２７                   エアーアジテーション装置（振動発生手段）
３０                   焼付乾燥処理ゾーン
４１                   配管（吹付部）
４２，４３ａ，５２ａ   吹付口
４３                   吹付ノズル（吹付部）
５２                   分岐配管（吹付部）
Ａ                     滴下エリア
Ｗ                     被塗物
Ｗａ                   鋼板合わせ面部
Ｓ１                   電着塗料溶液
Ｓ２                   ＵＦ水
Ｓ３                   常温の純水
Ｓ４                   温水
Ｐ                     被塗物の進行方向
【図１】
0006664159.tif 000002
【図２】
0006664159.tif 000003
【図３】
0006664159.tif 000004
【図４】
0006664159.tif 000005
【図５】
0006664159.tif 000006